(57)【要約】  本発明は、主成分として式ＣＨ２＝ＣＣＨ３ＣＯＯ−Ｘ−Ｏ−ＣＯＣＣＨ３＝ＣＨ２［式中、Ｘは二官能性基を表す］のジメタクリラートとメルカプタンとから構成されたポリマーネットワークに関する。このジメタクリラート／調節剤−ネットワークは、その特性が、極めて短いポリメタクリラートブロックに基づき、主に基Ｘの特性により決定される材料である。基Ｘの種類に応じて、これは極めて柔軟で、フレキシブルか又は高硬質の、強靱の、耐溶剤性のネットワークである。【特許請求の範囲】
【請求項１】
重合した形で
Ａ）  式（１）
（１）  ＣＨ２＝ＣＣＨ３ＣＯＯ−Ｘ−Ｏ−ＣＯＣＣＨ３＝ＣＨ２
［式中、Ｘは、場合により置換されたアルカン、エステル、ジメチルシロキサン及びポリプロピレンオキシドのグループからなる二官能性基を表す］のジメタクリラート  ６０〜１００部、
Ｂ）  （１）と共重合可能なビニル化合物Ｂ  ４０〜０部、
Ｃ）  メルカプタンＲＳ−Ｈ  １〜４０部を含有するポリマーネットワークにおいて、ジメタクリラート／メルカプタンのモル比は＜１０であることを特徴とする、ポリマーネットワーク。
【請求項２】
ジメタクリラート／メルカプタンのモル比が１．５〜４．５の範囲内にあることを特徴とする、請求項１記載のポリマーネットワーク。
【請求項３】
Ｘが８〜３００個の炭素原子を有するアルキリデン基を表すことを特徴とする、請求項１又は２記載のポリマーネットワーク。
【請求項４】
Ｘ＝−（−Ａ−ＯＣＯ−Ｂ−ＣＯＯ−）ｍ−Ａ−、−（−Ｄ−ＣＯＯ−）ｎ−Ａ−（ＯＣＯＤ−）ｎ−
［式中、Ａ、Ｂ及びＤは互いに無関係に、２〜２０個の炭素原子を有するアルキリデン基又はアリーリデン基を表し、ｍは１〜１００、ｎは１〜５０を表す］を特徴とする、請求項１又は２記載のポリマーネットワーク。
【請求項５】
加水分解可能な対象物を製造のための、請求項４記載のポリマーネットワークの使用。
【請求項６】
遮音材料を製造するための、請求項１から４までのいずれか１項記載のポリマーネットワークの使用。
【請求項７】
式（１）のジメタクリラートとメルカプタンＲＳ−Ｈとを、ジメタクリラート／メルカプタンのモル比１．５／１〜１０／１で、ラジカル重合の条件下で重合させることを特徴とする、請求項１から４までのいずれか１項記載のポリマーネットワークの製造方法。
【発明の詳細な説明】
【技術分野】
【０００１】
本発明は、主成分としてジメタクリラートとメルカプタンとから構成されたポリマーネットワークに関する。
【０００２】
背景技術
ジメタクリラート、つまり二価のアルコールのメタクリル酸エステル、例えばブタンジオールジメタクリラートは、一般にポリマーの架橋のために使用される。
【０００３】
高濃度でも使用されるジアクリラートとは異なり、この立体的に要求の多いジメタクリラートは一般に純粋な形で使用されない。例えばDE 36 16 176では、多価（メタ）アクリラートをベースとする引掻抵抗層の製造の際に、ジメタクリラートの割合は＜３０％に限定される。
【０００４】
ジアクリラートとジメタクリラートとの間の差異は、ラジカル重合の際の連鎖移動作用に関しても生じる。Nie et alは、移動剤としてドデカンチオールの存在でジアクリラート及びジメタクリラートの光重合の際に、特にメタクリラートにおいて分解速度が著しく高まることが観察されたことを示した（Jun Nie et al.著、"Chain Length Dependent Termination in the Polymerization of Highly Crosslinked Multifunktional (Meth) acrylates", Presented at (197) Cure and Degradation Kinetics of Thermosetting Systems (インターネットでもhttp://www.aiche.org/conferences/techprogram/paperdetail.asp?PaperID=1875&DSN=annual99で確認できる)）。
【０００５】
ジアクリラートは特に高い重合速度に基づき（アクリラートはメタクリラートよりも約４０倍早く重合する）広範囲に、例えばＵＶ硬化性塗料の製造の際に使用されるが、純粋な又は高濃度のジメタクリラートの使用はむしろ例外である。これには、例えば、EP 1223182によるメタクリラート基を有するポリエステル又はDE 69801 554によるジメタクリラートが挙げられる。
【０００６】
少なくとも２個のチオール基を有するアルキルチオールをベースとするポリマーネットワークは、DE 42 34 256に記載されている。
【０００７】
課題及び解決手段
依然として、価値の高いネットワークの構造のためにポリメタクリラートの利点（例えば高い耐光性）を利用するジメタクリラートをベースとするネットワークの必要性が生じている。
【０００８】
前記要求を満たすポリマーネットワークが見出された。このポリマーネットワークは、重合した形で
Ａ）  式（１）
（１）  ＣＨ２＝ＣＣＨ３ＣＯＯ−Ｘ−Ｏ−ＣＯＣＣＨ３＝ＣＨ２
［式中、Ｘは、場合により置換されたアルカン、エステル、ジメチルシロキサン及びポリプロピレンオキシドのグループからなる二官能性基を表す］のジメタクリラート  ６０〜１００部、
Ｂ）  （１）と共重合可能なビニル化合物Ｂ  ４０〜０部、
Ｃ）  メルカプタンＲＳ−Ｈ  １〜４０部を含有し、その際、ジメタクリラート／メルカプタンのモル比は＜１０、有利に＜５である。
【０００９】
このポリマーネットワークは、ジメタクリラートとメルカプタンとを１．５〜４．５の範囲内のモル比で含有するのが有利である。
【００１０】
有利なポリマーネットワークは、Ｘが８〜３００、有利に１０〜４０個の炭素原子を有するアルキリデン基を表すように構成される。例えば、デカンジオールジメタクリラート又はドデカンジオールジメタクリラート又はさらに長鎖のアルキリデンジメタクリラート、例えば約３０００のＭｎを有する（ポリ−（−エチレン−コ−１，２−ブチレン）−ジオール−）−ジメタクリラートを挙げることができる。特に有利なポリマーネットワークは、Ｘが、エステル基を有する二官能性基：
Ｘ＝−（−Ａ−ＯＣＯ−Ｂ−ＣＯＯ−）ｍ−Ａ−、−（−Ｄ−ＣＯＯ−）ｎ−Ａ−（ＯＣＯＤ−）ｎ−
［式中、Ａ、Ｂ及びＤは互いに無関係に、２〜２０個の炭素原子を有するアルキリデン基又はアリーリデン基を表し、ｍは１〜１００、ｎは１〜５０を表す］である場合に得られる。
【００１１】
例えば、Ａは１，２−エチリデン（−ＣＨ２−ＣＨ２−）、Ｂはオクタメチレン又は１，４−フェニレン、Ｄは１，１−エチリデン又はフェニレンを表す。
【００１２】
二官能性基Ｘの成分として次のものを挙げることができる：乳酸（Ｄ＝１，１−エチリデン）、テレフタル酸（Ｂ＝フェニレン）、エチレングリコール（Ａ＝エチリデン）、その際、Ａ及びＢにより、ジメタクリラート（１）として例えばテレフタル酸−ビス−（２−メタクリロイルオキシエチルエステル）を生じる。
【００１３】
エステル基を含有するジメタクリラート（１）とメルカプタンとからなるこの種のポリマーネットワークは、加水分解可能な対象物を構成するために抜群に適している。
【００１４】
図１に示されているように、本発明のネットワークは極めて単鎖のポリメタクリラートブロックからなり、前記ブロックはジメタクリラート（１）を介してのみ架橋されている。二官能性基Ｘのエステル基の加水分解は、従って全体のネットワークの分解を引き起こす。本発明によるネットワークの分解性は、二官能性基Ｘを構成するエステル基の加水分解感度によって簡単に制御される。
【００１５】
他方で図１は、極めて長鎖の、フレキシブルな架橋Ｘを使用する際に、極めて軟質なポリマーネットワークが製造されることが示されている。この場合、例えばビス−（ヒドロキシアルキル）末端基を有するポリ−（ジメチルシロキサン）のジメタクリラート（例えばＭｎ約５６００を有する）、又はＭｎ２５００〜１２０００を有するポリエチレングリコール−コ−プロピレングリコールのジメタクリル酸エステルが挙げられる。
【００１６】
この種の極めて軟質のネットワークは、遮音材料を構成するために適している。Ｘの成分として純粋なポリエチレングリコールを使用することはあまり有利ではない。
【００１７】
本発明による非晶質のポリマーネットワークの大部分は、高い光透過性及びわずかな曇りを特徴とする。
【００１８】
図１に示されているように、本発明によるジメタクリラート／調節剤−ネットワークは、その特性が極めて短いポリメタクリラートブロックに基づき、特により大きな二官能性基Ｘの場合に、基Ｘの特性により決定される材料である。本発明の場合に、ポリメタクリラート配列は極めて短く、テトラマー、トリマー又はダイマーまでであるため、前記配列は基本的に量的により多い割合のＸの結合を構成する成分であるにすぎない。
【００１９】
これは、極めて強靱な、耐溶剤性のネットワークの構築を可能にする。この場合、芳香族基、特に結晶化の傾向を示す基を有するネットワークが挙げられる。例えば、ここでは、既に前記したテレフタル酸−ビス−（２−メタクリロイルオキシエチルエステル）が挙げられる。
【００２０】
図１から良好に認識できるように、ジメタクリラート（１）と共重合可能なビニルモノマーＢのわずかな割合は、ジメタクリラートとメルカプタンとからなる本発明によるネットワークの特性を妨げる影響を及ぼさない。一般に、Ｂは（メタ）アクリル酸及びその誘導体であり、その際、アルキル基中で１〜１８個のＣ原子を有するメタクリル酸エステルが有利である。このビニルモノマーＢは、例えば開始剤の混入を改善するため、又はポリマーネットワークの接着促進剤又は凝集改善剤として利用される。モノマーＢとして特に重要であるのは、ジオールＨＯ−Ｘ−ＯＨのモノメタクリル酸エステル、つまりＣＨ２＝ＣＣＨ３ＣＯＯ−Ｘ−ＯＨタイプのエステルである。
【００２１】
モノマーＢの割合は、＜４０質量部まで、又は有利に＜２０、特に有利に＜５質量％に限定される。
【００２２】
このポリマーネットワークにとって重要なのは、メルカプタンのタイプの重合調節剤である。ここでは、特にＳＨ基を１個だけ有するメルカプタンが挙げられ、例えば、１〜１８個のＣ原子を有するアルカンチオール、例えばブタンチオール、又は特に一般的にチオグリコール酸のエステル、チオ乳酸又は他のＳＨ基含有カルボン酸、例えば２−エチルヘキシル−チオグリコラートが挙げられる。
【００２３】
ジメタクリラート対メルカプタンの割合によって、メタクリラートブロックの長さを良好に制御でき、その際有利な場合に各ポリメタクリラート鎖は１個のＲＳ開始基と１個の−Ｈ−末端基とを有する一般に、ジメタクリラート対メルカプタンのモル比は＜１２、有利に＜１０、特に有利に＜５である。
【００２４】
本発明によるネットワークは、完全に、つまり＞９０％まで、有利に＞９５％までＡ）、Ｂ）及びＣ）の成分からなるのが有利である。
【００２５】
式（１）のジメタクリラートとメルカプタンＲＳ−Ｈとを、ジメタクリラート／メルカプタンのモル比１．５／１〜１０／１でラジカル重合の条件下で重合させる、ジメタクリラートとメルカプタンとからなるネットワークの製造方法が特に有利である。この場合、光開始剤、高エネルギー放射線又は有利に熱による開始剤又はレドックス開始剤が使用される。熱による開始剤の例として次のものが挙げられる：アゾ化合物又はペルオキシド、特にペルオキシエステル、例えばｔ−ブチルペルオキシ−２−エチルヘキサノアート。
【００２６】
一般に、前記開始剤は、ジメタクリラートに対して０．０１〜５質量％の割合で使用される。この重合温度は、一般に０〜１００℃の範囲内である。
【００２７】
実施例
実施例１  ジメタクリラート／メルカプタンのモル比＝３．９
１，１０−デカンジオールジメタクリラート（２７．６ｍｍｏｌ）８．５６ｇと２−エチルヘキシル−チオグリコラート（７．１２ｍｍｏｌ）１．４５ｇとからなる混合物中のアゾイソブチロニトリル（ＡＩＢＮ）２０ｍｇの溶液を、ガラス型中に注ぎ込み、約２０ｍｂａｒに脱気し、アルゴンで保護し、７０℃で加熱庫中で重合させた。
【００２８】
良好な強度の高光沢の、ガラス透明の、無欠陥の成形品が得られた。
【００２９】
光透過性＞９０％、曇り＜１０％。
【００３０】
実施例２  ジメタクリラート／メルカプタンのモル比＝２．０
１，１０−デカンジオールジメタクリラート（２４．４ｍｍｏｌ）７．５６ｇと２−エチルヘキシル−チオグリコラート（１２．２ｍｍｏｌ）２．４８ｇとからなる混合物中のＡＩＢＮ３２ｍｇの溶液を、実施例１の場合と同様に重合させた。
【００３１】
高光沢の、ガラス透明の、無欠陥の成形品が得られ、前記成形品は曲げることができかつ実施例１の成形品よりも明らかに柔軟である。
【００３２】
光透過性＞９０％、曇り＜１０％。
【００３３】
比較例１  本発明によらない
ＡＩＢＮ２０ｍｇの溶液を、１，１０−デカンジオールジメタクリラート９．９２ｇ中に溶かし、実施例１の場合と同様に重合させた。
【００３４】
硬質の、亀裂を有する成形品が得られた。
【図面の簡単な説明】
【００３５】
【図１】極めて単鎖のポリメタクリラートブロックを有し、前記ブロックはジメタクリラート（１）を介してのみ架橋されている本発明のネットワークを示す図。
【図１】
2007506822.tif 000002
【国際調査報告】
2007506822.tif 000003
2007506822.tif 000004
2007506822.tif 000005
2007506822.tif 000006